(57)【要約】【課題】本発明の課題は、不揮発分を媒体に分散又は溶解させた塗工液を不織布に塗工することにおいて、塗工液の裏抜けに起因するピンホール等の欠陥の発生を、高度に回避できる不織布塗工機を提供することにある。【解決手段】不織布に塗工液を付与する塗工手段、塗工液を付与された不織布が搬送ロールに支持されて搬送される搬送手段、及び付与した塗工液を乾燥させる乾燥手段を有する不織布塗工機において、搬送ロールの表面が凹凸形状及び撥水性を有していることを特徴とする不織布塗工機。【選択図】図１
2020054986.tif 000002
【特許請求の範囲】
【請求項１】
不織布に塗工液を付与する塗工手段、塗工液を付与された不織布が搬送ロールに支持されて搬送される搬送手段、及び付与した塗工液を乾燥させる乾燥手段を有する不織布塗工機において、搬送ロールの表面が凹凸形状及び撥水性を有していることを特徴とする不織布塗工機。
【請求項２】
搬送ロールが、表面が撥水性の凹凸シートによって被覆されているロールである請求項１記載の不織布塗工機。
【請求項３】
搬送ロールが、表面がポリオレフィンからなり、表面が機械加工により形成された凹凸形状を有するロールである請求項１記載の不織布塗工機。
【請求項４】
搬送ロールが、表面が切削ローレット加工、転造ローレット加工及びレーザ彫刻の群から選ばれる加工方法により形成された凹凸形状を有するロールである請求項１記載の不織布塗工機。
【請求項５】
搬送ロールが金属製ロールである請求項４記載の不織布塗工機。
【請求項６】
凹凸のピッチが３００〜１０００μｍであり、隙間／ピッチが０．３〜０．６であり、凹凸の高さが５０〜２００μｍであり、表面の接触角が８５°以上である請求項２〜５のいずれか記載の不織布塗工機。
【請求項７】
搬送ロールが、溶射撥水加工がなされたロールである請求項１記載の不織布塗工機。
【請求項８】
搬送ロールが、ブラスト撥水めっき加工がなされたロールである請求項１記載の不織布塗工機。
【請求項９】
搬送ロールが、撥水ファブリックによって被覆されているロールである請求項１記載の不織布塗工機。
【発明の詳細な説明】
【技術分野】
【０００１】
本発明は、不織布へ塗工するために使用する不織布塗工機に関する。
【背景技術】
【０００２】
不織布を基材とし、不揮発分を媒体に分散又は溶解させた塗工液を塗工することによって、機能性が付与された製品が製造されている。不揮発分としては、樹脂、無機粒子、有機粒子等が挙げられ、媒体としては、水、有機溶媒等が挙げられる。機能性が付与された製品としては、例えば、リチウムイオン電池用セパレータ、ろ過膜等が挙げられる。
【０００３】
リチウムイオン電池用セパレータ（以下、「セパレータ」と略記する場合がある）においては、非発電要素であるセパレータが電池内で占める体積の割合を減らすため、厚さ３０μｍ以下という薄いセパレータが求められている。ろ過膜においては、ろ過性能を向上させるために、同体積のモジュール内により大面積のろ過膜を収納できることが望ましく、薄いろ過膜が求められている。
【０００４】
製品の厚さを薄くするためには、基材として薄い不織布を使用する必要がある。厚さ３０μｍ以下といった薄い不織布を基材として使用する場合、「塗工液の裏抜け」という現象が発生する。「塗工液の裏抜け」とは、塗工液が不織布の反対面に滲み出す現象である。以下、「塗工液の裏抜け」を「裏抜け」と記す場合がある。裏抜けに起因し、種々の問題が発生する。具体的には、滲み出した塗工液によって不織布が搬送ロールや搬送支持体に粘着して搬送が困難になる問題、不織布への塗工液付与量が部分的に不足してピンホール等の塗工欠陥を生じる問題、搬送ロールや搬送支持体に一旦転写した塗工液やその乾固物が不織布に再転写して塗工均一性が低下する問題等が発生する。特に、リチウムイオン電池用セパレータ、ろ過膜等においては、ポア径等の物性が均一であることが求められるため、ピンホール等の塗工欠陥の発生や塗工均一性の低下は、性能を低下させる深刻な問題である。
【０００５】
裏抜けに伴う諸問題を解決するために、以下のような技術が提案されている。例えば、不織布と、塗工液を塗工してなる塗工層を、搬送支持体と積層し、乾燥後に搬送支持体を剥離して製品を得る方法が提案されている（例えば、特許文献１〜４参照）。搬送支持体としては、裏抜けが発生しない、緻密な紙や樹脂シートが開示されている。また、２層の不織布を積層し、双方の不織布に塗工液を含浸し、片面から塗工液を凝固させた後、２層の不織布を剥離してその一方を製品として得る方法が提案されている（例えば、特許文献５参照）。しかし、これらの方法には、使用後の搬送支持体や一方の不織布を廃棄することから、コストが高くなる問題、大量の廃棄物が生じる問題等があった。
【０００６】
また、塗工液を付与した後の不織布を特定のロールを用いて搬送することによって、裏抜けに伴う面質の悪化を回避する方法も提案されている（例えば、特許文献６〜８参照）。特許文献６には、走行方向と略並行方向に溝が設けられたロールが開示されている。また、特許文献７には、直径２５ｍｍ以下のロールが開示されている。さらに、特許文献８には、スムージングロールが開示されている。しかし、特許文献６〜８に開示された方法では、基材として非常に薄い不織布を用いた場合等に、ピンホール等の欠点が発生する場合があり、その効果には未だ改善の余地がある。
【０００７】
特定の物性の不織布を使用する方法（例えば、特許文献９参照）、特定の物性の塗工液を使用する方法（例えば、特許文献１０及び１１参照）によって、裏抜けを回避する方法も提案されている。しかし、これらの方法では、不織布や塗工液の選択の幅が狭いために、製品性能やコストの観点から最適な不織布や塗工液が選択できなくなる場合があった。とりわけ、裏抜けが少ない不織布は、必然的に液体や気体の透過性が低い不織布となってしまうため、リチウムイオン電池用セパレータやろ過膜と言った、物質やイオンの透過を目的とした製品においては、著しい制約となる場合が多い。
【先行技術文献】
【特許文献】
【０００８】
【特許文献１】特開２００５−２６８０９６号公報
【特許文献２】特開２００５−３０２３４１号公報
【特許文献３】特開２０１３−１８６９５８号公報
【特許文献４】特開２０１３−２２９１１８号公報
【特許文献５】国際公開第２００８／１５３１１７号パンフレット
【特許文献６】特開２０１４−１９２０２７号公報
【特許文献７】特開２０１４−１９２１４７号公報
【特許文献８】特開２０１５−８１０９号公報
【特許文献９】特開２０１３−１５４３０４号公報
【特許文献１０】特開２０１３−１１５０３１号公報
【特許文献１１】特開２０１４−４４８５７号公報
【発明の概要】
【発明が解決しようとする課題】
【０００９】
本発明の課題は、不揮発分を媒体に分散又は溶解させた塗工液を不織布に塗工することにおいて、塗工液の裏抜けに起因するピンホール等の欠陥の発生を、高度に回避できる不織布塗工機を提供することにある。
【課題を解決するための手段】
【００１０】
本発明の課題を解決するための手段は下記のとおりである。
【００１１】
（１）不織布に塗工液を付与する塗工手段、塗工液を付与された不織布が搬送ロールに支持されて搬送される搬送手段、及び付与した塗工液を乾燥させる乾燥手段を有する不織布塗工機において、搬送ロールの表面が凹凸形状及び撥水性を有していることを特徴とする不織布塗工機。
【００１２】
（２）搬送ロールが、表面が撥水性の凹凸シートによって被覆されているロールである上記（１）記載の不織布塗工機。
【００１３】
（３）搬送ロールが、表面がポリオレフィンからなり、表面が機械加工により形成された凹凸形状を有するロールである上記（１）記載の不織布塗工機。
【００１４】
（４）搬送ロールが、表面が切削ローレット加工、転造ローレット加工及びレーザ彫刻の群から選ばれる加工方法により形成された凹凸形状を有するロールである上記（１）記載の不織布塗工機。
（５）搬送ロールが金属製ロールである上記（４）記載の不織布塗工機。
【００１５】
（６）凹凸のピッチが３００〜１０００μｍであり、隙間／ピッチが０．３〜０．６であり、凹凸の高さが５０〜２００μｍであり、さらに表面の接触角が８５°以上である上記（２）〜（５）のいずれか記載の不織布塗工機。
【００１６】
（７）搬送ロールが、溶射撥水加工がなされたロールである上記（１）記載の不織布塗工機。
【００１７】
（８）搬送ロールが、ブラスト撥水めっき加工がなされたロールである上記（１）記載の不織布塗工機。
【００１８】
（９）搬送ロールが、表面が撥水ファブリックによって被覆されているロールである上記（１）記載の不織布塗工機。
【発明の効果】
【００１９】
本発明の不織布塗工機により、不揮発分を媒体に分散又は溶解させた塗工液を不織布に塗工することにおいて、塗工液の裏抜けに起因するピンホール等の欠陥の発生を、高度に抑制することができる。
【図面の簡単な説明】
【００２０】
【図１】本発明の不織布塗工機の一例を示した概略図である。
【図２】本発明に用いる搬送ロールに形成される凹凸形状のパターンの一例を示した断面図である。
【図３】本発明に用いる搬送ロールに形成される凹凸形状のパターンの一例を示した断面図である。
【図４】本発明に用いる搬送ロールに形成される凹凸形状のパターンの一例を示した断面図である。
【図５】溶射加工がなされた搬送ロールの表面形状の一例を示した断面図である。
【図６】溶射撥水加工がなされた搬送ロールの表面形状の一例を示した断面図である。
【図７】溶射撥水加工がなされた搬送ロールの表面形状の一例を示した断面図である（ダメージを受ける前）。
【図８】溶射撥水加工がなされた搬送ロールの表面形状の一例を示した断面図である（ダメージを受けた後）。
【図９】本発明に用いるブラスト加工がなされた搬送ロールにおける凹凸形状のパターンの一例を示した断面図である。
【図１０】本発明に用いるブラスト撥水めっき加工がなされた搬送ロールにおける凹凸形状のパターンの一例を示した断面図である。
【図１１】本発明に用いる撥水ファブリックに使用するガラスクロスの表面パターンの一例を示した図である。
【図１２】本発明に用いる撥水ファブリックの一例を示した断面図である。
【発明を実施するための形態】
【００２１】
本発明は、不織布への塗工するための不織布塗工機である。より詳しくは、不揮発分を媒体に分散又は溶解させた塗工液を不織布に塗工するための不織布塗工機である。本発明の不織布塗工機は、不織布に塗工液を付与する塗工手段、塗工液を付与された不織布が搬送ロールに支持され搬送される搬送手段、及び付与した塗工液を乾燥させる乾燥手段を有する。
【００２２】
図１は、本発明の不織布塗工機の一例を示した概略図である。アンワインダーによって、不織布ロールＭより不織布が引き出される。搬送ロールＴ１に支持されて、不織布は塗工手段Ｈへと送られる。次に、塗工手段Ｈによって、不織布の片面に塗工液が付与される。その後、不織布は、塗工液を付与された面と反対面を１本以上の搬送ロールＴ２、Ｔ３、Ｔ４に支持されながら走行し、乾燥手段Ｄによって乾燥される。搬送ロールＴ３は、乾燥手段Ｄの手前の搬送ロールであり、乾燥手段Ｄからの熱による影響を受ける搬送ロールである。搬送ロールＴ２は、塗工手段Ｈから搬送ロールＴ３までの間に存在する搬送ロールであり、乾燥手段Ｄからの熱による影響を受けない搬送ロールである。搬送ロールＴ４は、乾燥手段Ｄ内の搬送ロールであり、搬送ロールＴ３よりも熱による影響を受ける。
【００２３】
搬送ロールとは、不織布塗工機中において、不織布の走行方向を決めるために、又は、不織布の走行を安定化させるために用いるロールである。搬送ロールの芯材としては金属、プラスチック、繊維強化プラスチック等を使用することができる。金属としては、鉄、ステンレス、アルミニウム、黄銅、りん青銅等が例示できる。プラスチックとしては、フッ素系樹脂；シリコーン系樹脂；ウレタン系樹脂；アクリル系樹脂；アクリロニトリル−ブタジエン−スチレン共重合（ＡＢＳ）樹脂、ポリエチレン、ポリプロピレン、エチレンプロピレン共重合樹脂等のオレフィン系樹脂等が例示できる。繊維強化プラスチックとしては、炭素繊維、ガラス繊維、アラミド繊維、ボロン繊維等の高弾性率の繊維素材と、不飽和ポリエステル系樹脂、エポキシ系樹脂、フェノール系樹脂、メラミン系樹脂等の熱硬化性樹脂；ポリメチルメタクリレート等のアクリル系樹脂等の熱可塑性樹脂とを複合させたものが例示できる。
【００２４】
本発明の不織布塗工機では、搬送ロールの表面が凹凸形状及び撥水性を有していることを技術的特徴とする。以下、「表面が凹凸形状及び撥水性を有している搬送ロール」を「搬送ロールＺ」と略記する場合がある。搬送ロールにおける水の接触角は８５°以上が好ましい。ただし、その最大値は理論上１８０°である。水の接触角が８５°以上であることで、搬送ロールに不織布が粘着せず、裏抜けした塗工液が搬送ロールに付着しにくいという効果が得られ易い。接触角は大きければ大きいほど、裏抜けした塗工液が搬送ロールに付着しにくくなるため、好ましい。接触角の測定は、室温２３℃、相対湿度５０％の部屋で、携帯式接触角計ＰＧ−Ｘ＋（Ｆｉｂｏ  Ｓｙｓｔｅｍ  ＡＢ、Ｓｗｅｄｅｎ）を用いて、自動静的接触角を５ｃｍ角の範囲で１０ヶ所測定し、その平均値を接触角とした。蒸留水滴下量は４．０μＬとした。搬送ロールに撥水性を持たせる方法としては、撥水性の材質のロールに凹凸形状を形成する方法、貼付、塗設又はメッキ等の手段によって、撥水性を有する材料で搬送ロールの表面を被覆する方法が挙げられる。
【００２５】
搬送ロールＺ（Ｉ）として、表面が撥水性の凹凸シートによって被覆されているロールが挙げられる。凹凸シートの材質は特に制限しないが、既に水の接触角が８５°以上であるポリエチレン、ポリプロピレン、フッ素樹脂、シリコーン樹脂からなるシートが好ましい。また、水の接触角が８５°未満のシート表面に撥水剤をコートしたシートでも良い。撥水剤としては、フッ素樹脂、シリコーン樹脂が好ましい。
【００２６】
搬送ロールＺ（II）として、表面がポリオレフィンからなり、機械加工により形成された凹凸形状を表面が有するロールが挙げられる。搬送ロールの表面の素材がポリオレフィンである場合、撥水性を有しており、特に処理は必要無い。金属ロール等を加工して凹凸形状を形成させた搬送ロールは、加工後に、ポリオレフィンからなる素材で搬送ロールの表面を被覆する必要がある。ポリオレフィンとしては、水の接触角が８５°以上である超高分子量ポリエチレンやポリプロピレン等が挙げられる。搬送ロールＺ（II）は、搬送ロールＺ（Ｉ）よりも耐久性に優れている。
【００２７】
搬送ロールＺ（III）として、表面が切削ローレット加工、転造ローレット加工及びレーザ彫刻の群から選ばれる加工方法により形成された凹凸形状を有するロールが挙げられる。中でも、切削ローレット加工では、凹凸形状を短時間に形成することができ、塗布方法に最適な材質及び形状に合わせて加工することができ、搬送ロールへの負荷も小さい。
【００２８】
搬送ロールＺ（III）において、もともとのロール表面の材質自体が撥水性を有している場合は、特に処理は必要ない。金属製ロール等を加工して凹凸形状を形成させた場合には、その後に撥水処理加工を行う。撥水処理加工としては、撥水性樹脂のコーティングや、撥水メッキ等の手段を用いることができる。耐久性の点で撥水メッキが好ましく、更には、ポリテトラフルオロエチレン（ＰＴＦＥ）を含有させた複合メッキが好適に用いられる。
【００２９】
搬送ロールＺ（Ｉ）〜（III）において、凹凸形状における形状パターンには、特に制限は無い。凸部の形状としては、円錐、多角錐、ドーム、絹目、ダイヤモンド等が例示できる。搬送ロールＺ（III）においては、加工のし易さと接触面積を少なくするという点で、絹目又はダイヤモンドがより好ましく、ダイヤモンドがさらに好ましい。図２〜４は、搬送ロールＺ（Ｉ）〜（III）が有する凹凸形状のパターンの一例を示した断面図である。
【００３０】
搬送ロールＺ（Ｉ）〜（III）において、凹凸のピッチＷ１は、３００〜１０００μｍが好ましく、４００〜７００μｍがより好ましい。本発明において、凹凸の「ピッチ」とは、隣接する凸の頂部から頂部までの距離である。該ピッチＷ１が３００〜１０００μｍである場合、裏抜けした塗工液が、搬送ロールＺに転写しにくいという効果が得られ易い。
【００３１】
搬送ロールＺ（Ｉ）〜（III）において、凹凸の高さｈは、５０〜２００μｍが好ましく、７５〜１２０μｍがより好ましい。本発明において、凹凸の「高さ」とは、凸の頂部から凹の谷部までの高さ（Ｚ方向の距離）である。該高さｈが５０〜２００μｍである場合、搬送ロールに不織布が粘着せず、塗工層に凹凸のパターンが転写されないという効果が得られ易い。
【００３２】
搬送ロールＺ（Ｉ）〜（III）において、凹凸の隙間Ｗ２／ピッチＷ１は０．３〜０．６が好ましく、０．４〜０．５がより好ましい。本発明において、隙間Ｗ２とは、図２で示すように、隣接する凸部の凸の頂部から凹の谷部の中間地点ｈ／２同士を結んだ距離である。該隙間Ｗ２／ピッチＷ１が０．３〜０．６である場合、裏抜けした塗工液が、搬送ロールに転写しにくいという効果が得られ易い。
【００３３】
搬送ロールＺ（IV）として、溶射撥水加工がなされたロールが挙げられる。溶射撥水加工とは、搬送ロール素材の表面に溶射加工を行った後に、撥水加工を行うものである。溶射加工とは、被覆材料を溶融・半溶融状態にした後、搬送ロール素材表面に衝突させて積層させることによって皮膜を形成する加工処理であり、耐摩耗性、耐熱性に優れた搬送ロールが形成できる。被覆材料としては、金属、合金、セラミックス、プラスチック、ガラス等が利用可能であり、金属又はセラミックがより好ましい。金属又はセラミックとしては、ニッケル系、タングステン系、ニッケル−アルミニウム系が挙げられる。溶射加工では、表面に凹凸形状が形成される。ニッケル系、タングステン系の溶射では、Ｒａ：３〜１５μｍ、Ｒｚ：３０〜１００μｍ程度の適度な凹凸のある表面形状が得られ、耐摩耗性にも優れているため、好適に用いられる。
【００３４】
溶射加工が行われたロール表面は、凹凸形状が形成されているが、その表面には数十μｍ以下の微細な間隔での凹凸周期が形成されており、搬送される不織布とは点接触に近い状態で接触し、搬送される。そのため、裏抜けした塗工液が、搬送ロールに転写しにくい。
【００３５】
また、溶射加工で形成された微細な間隔での凹凸周期の凹部には、通常、樹脂塗工などの方法で封孔処理をすることで、汚れの付着防止及び皮膜の性能向上が図られる。本発明では、溶射加工の後の撥水加工は、シリコーン系樹脂やフッ素系樹脂等の撥水性の樹脂を、塗工やめっき、プラズマ処理等の手段を用いて、表面に形成させるいずれの撥水加工を行うこともできるが、表面全体に撥水樹脂層を形成するとともに、溶射加工によってできた微細な凹凸周期の凹部に充填するように撥水樹脂層を形成することが好ましく、シリコーン系樹脂やフッ素系樹脂の樹脂塗工が好適に用いられる。フッ素系樹脂としては、ポリ四フッ化エチレン（ＰＴＦＥ）、四フッ化エチレン−六フッ化プロピレン共重合体（ＦＥＰ）及び四フッ化エチレン−パーフルオロアルキルビニルエーテル共重合体（ＰＦＡ）等が利用される。シリコーン系樹脂としては、シリコーン樹脂、シリコーンゴムが挙げられる。撥水加工に先立って、溶射加工後の表面を洗浄・研磨を実施して、表面の形状を微調整して、撥水樹脂との密着性向上を図っても良い。撥水樹脂層の耐擦過性を向上させる目的で、充填材として鱗片状マイカ、雲母状酸化鉄、板状酸化チタン、板状炭化ケイ素等の耐擦過性充填材を混合しても良い。
【００３６】
搬送ロールＺ（IV）における、溶射撥水加工がなされた搬送ロール表面の凹凸形状は溶射加工によって形成されたものであれば、種々の形状のものが使用可能である。溶射加工で表面形状を詳細にコントロールすることは難しく、形状の表現も難しいが、図５及び図６を用いて説明する。図５は、溶射加工がなされた搬送ロールの表面形状の一例を示した断面図である。溶射加工後表面形状１では、αで表される１００μｍ以上の凹凸周期に加え、βで表される数十μｍ以下の微細な凹凸周期の形状が形成される。図６は、溶射撥水加工がなされた搬送ロールの表面形状の一例を示した断面図であり、図５で示される溶射加工後表面形状１の上に撥水性の樹脂を塗工した、撥水加工後表面形状２を表す断面図である。撥水性の樹脂は、図６に示すように、表面全面を覆うように塗工がなされて撥水樹脂層となるが、溶射加工後表面形状１の凹部を埋めるように撥水樹脂層が形成される。
【００３７】
本発明の不織布塗工機では、長期間の使用時や、洗浄作業等を含むメンテナンス作業時において、ロール表面が繰り返し物理的な接触を受けて磨耗が発生したり、突発的な機械的な接触により傷がついたりするダメージが発生する場合がある。そのような場合、通常の撥水加工が施された搬送ロールであれば、ダメージを受けた部分の撥水性が低下し、塗工液が、搬送ロールに転写しにくくなる効果が低減する場合があった。そのような場合には、最悪の場合、新品ロールとの交換が必要となるが、溶射撥水加工がなされた搬送ロールＺ（IV）においては、そのような効果の低減が発生しにくい。図７及び図８にダメージを受ける前後の溶射撥水加工がなされた搬送ロールの表面形状を示す。それぞれ、溶射加工後表面形状１の上に撥水加工を行い、撥水加工後表面形状２が形成されている搬送ロールの表面形状である。図７に示すダメージを受ける前の表面形状の凸部３において形成されていた撥水樹脂層が、図８に示すダメージを受けた後の表面形状の凸部４においては除去されて、溶射加工後表面形状１が撥水樹脂層に覆われていない状態となっている。凸部（図７の符号３、図８の符号４）は、搬送されている不織布と点接触する部分となるが、本発明では、この凸部４の撥水樹脂層が存在しなくなったとしても、その周辺には十分な撥水樹脂層が依然存在するために、裏抜けの転写抑制効果が良好に持続される。
【００３８】
搬送ロールＺ（Ｖ）として、ブラスト撥水めっき加工がなされた搬送ロールが挙げられる。ブラスト撥水めっき加工とは、搬送ロール素材の表面にブラスト加工を行った後に、撥水めっき加工を行うものである。ブラスト加工とは、素材の表面に研磨剤を吹き付けて素材表面を研削することにより形状変形をさせる加工方法である。ブラスト加工で使用される研磨剤は投射材とも呼ばれ、金属粒子やセラミック粒子の他、投射できるものであれば、あらゆる素材が投射材として使用可能である。投射材の種類（粒径、組成、密度、硬度、強度）や投射条件（速度、投射角度、投射量）などをコントロールすることで、搬送ロールに所望の表面形状を形成することが可能である。
【００３９】
ブラスト撥水めっき加工は、ブラスト加工の後に、撥水めっき加工を行う。ブラスト加工が行われたロール表面は、凹凸形状が形成されているが、加工前のロール表面に通常付着している油分などの表面汚染物が完全に取り除かれた状態となっており、かつロール素材のみからなる表面となっているため、その後の撥水めっき加工に適している。すなわち、ブラスト加工を行わずに、撥水めっき加工を行うと、ロール表面の汚れがめっき不良の原因となってしまい、良好なめっき皮膜形成を阻害する。したがって、撥水めっき加工の前にブラスト加工を行うことで、ロール表面に強固なめっき皮膜を均一に形成することができ、長期に亘って使用することが可能な搬送ロールができる。
【００４０】
撥水めっき加工は、複合めっき技術により撥水性を表面に持たせる加工法を用いる。複合めっき技術は、めっきを行う際に、めっき液中にわずかな量の固体粒子を含めておき、金属が析出する際に固体粒子もめっき皮膜中に析出（共析）させ、めっき皮膜に対して、通常のめっき皮膜では得られない特性を、固体粒子の種類によって付与する技術である。本発明における撥水めっき加工では、固体粒子として撥水性を付与する固体粒子を用い、撥水めっき加工を行う。撥水性を付与する固体粒子としては、ポリテトラフルオロエチレン（ＰＴＦＥ）樹脂のようなフッ素系樹脂やフッ化黒鉛等が挙げられる。
【００４１】
搬送ロールＺ（Ｖ）における、ブラスト撥水めっき加工がなされた搬送ロール表面の凹凸形状はブラスト加工によって形成されたものであれば、種々の形状が使用可能である。図９及び図１０を用いて説明する。図９は、ブラスト加工後の表面形状１′を表す断面図である。符号Ａで表される周期が１００μｍ以上、１０００μｍ以下である凹凸形状の上に撥水めっき加工を行った後の表面形状２′を図１０に示す。図１０に示すように全面を覆うように撥水めっき加工がなされる。周期Ａは、表面粗さパラメータのＲＳｍ値を用いる。
【００４２】
本発明の不織布塗工機では、長期間の使用時や、洗浄作業等を含むメンテナンス作業時において、ロール表面が繰り返し物理的な接触を受ける場合や、突発的な機械的な接触等が発生する場合がある。このような場合、撥水めっき加工が施された搬送ロールＺ（Ｖ）であれば、損傷を受けにくい。すなわち、本発明の撥水めっき加工における撥水性に寄与する成分は、複合めっきの際の撥水性を発現する固形粒子にあり、その固形粒子は、強固なめっき皮膜に含まれているため、損傷を受けにくい。撥水樹脂を塗布して形成される撥水樹脂層を有する搬送ロールに比べると、複合めっき加工が施された搬送ロールは、損傷を受けにくく、耐磨耗性に優れ、長期に亘って良好な撥水性を維持することができる
【００４３】
搬送ロールＺ（Ｖ）に係わるブラスト加工は、投射材として、金属系、非金属系いずれの投射材も使用可能である。ブラスト加工では、Ｒａが５〜３０μｍ程度の適度な凹凸のある表面形状を形成する。それにより、塗工液の付着を抑制するとともに、撥水めっきに適した清浄な表面を形成する。
【００４４】
本発明において、Ｒａ、周期Ａ、Ｒｚ等の表面粗さに関するパラメータの測定の際には、カットオフ値２．５ｍｍ、評価長さ１２．５ｍｍとして、接触式表面粗さ計（ＳＵＲＦＣＯＭ  ＦＬＥＸ（登録商標）、株式会社東京精密製）を用いて、ＪＩＳ  Ｂ  ０６０１：２００１にて測定を行った。
【００４５】
撥水めっき加工において用いられる複合めっきとしては、いずれの金属めっき及び撥水性を付与する固体粒子の組み合わせも使用可能であるが、強固な均一なめっき皮膜が良好に形成でき、なおかつ、高い撥水性が得られる複合めっきとして、ニッケル・ＰＴＦＥ複合めっきが好適に使用できる。
【００４６】
搬送ロールＺ（VI）としては、撥水ファブリックによって被覆されているロールが挙げられる。撥水ファブリックとは、ファブリックに撥水樹脂を塗工したものである。
【００４７】
図１１は、搬送ロールＺ（VI）に用いる撥水ファブリックに使用するガラスクロスの表面パターンの一例を示した図である。本発明において、ファブリックは、図１１で示すように、縦糸ａと横糸ｂとが重なる部分と重ならない部分とを有し、重ならない部分に隙間ｃが存在し、ファブリック特有の凹凸形状を有する。ファブリックを構成する素材としては特に制限は無い。しかし、搬送ロールＴ４として使用するためには、乾燥手段Ｄに使用される温度において不可逆的な熱変形を起こさない素材であることが好ましく、ガラス繊維、アラミド樹脂繊維、ポリイミド樹脂繊維、フェノール樹脂繊維等が例示できる。
【００４８】
搬送ロールＺ（VI）に用いられる撥水樹脂としては、乾燥手段Ｄに使用される温度において不可逆的な熱変形を起こさない素材であれば特に制限が無く、ポリテトラフルオロエチレン、テトラフルオロエチレン−ヘキサフルオロプロピレン共重合体、テトラフルオロエチレン−パーフルオロアルキルビニルエーテル共重合体等のフッ素系樹脂；シリコーンレジン、シリコーンゴム等のシリコーン系樹脂等が例示できる。
【００４９】
耐擦過性を向上させる目的で、充填材として鱗片状マイカ、雲母状酸化鉄、板状酸化チタン、板状炭化ケイ素等の耐擦過性充填材を撥水樹脂に混合しても良い。
【００５０】
図１２は、本発明に用いる撥水ファブリックの一例を示した断面図である。図１２に示すように、縦糸ａと横糸ｂからなるファブリックを撥水樹脂層ｄが覆うことで、図１１にあるような縦糸ａと横糸ｂとが重ならない部分の隙間ｃがなくなり、裏抜けした塗工液が隙間ｃに入り込むことを抑えることができる。
【００５１】
撥水樹脂層ｄで隙間ｃを覆うことから、縦糸、横糸共に、番手５．６ｔｅｘ以上、２００ｔｅｘ以下であることが好ましく、織り密度は３０本／２５ｍｍ以上、８０本／２５ｍｍ以下であることが好ましく、織り組織は、平織、朱子織、綾目が好ましい。番手、織り密度は、縦糸と横糸で異なってもよい。搬送ロールと不織布との接触面積を下げることができるため、搬送ロール表面のＲａが３〜３０μｍであることが好ましい。また、搬送ロールＺ（VI）は、長期使用時やメンテナンス作業時の物理的な接触によって、表面が損傷を受けたとしても、簡便に交換ができ、簡易なメンテナンスで良好な効果が長期に亘って保たれる。
【００５２】
搬送ロールＺによって、以下の有利な効果が得られる。すなわち、裏抜けした塗工液が、搬送ロールに転写しにくくなるため、不織布が搬送ロールに粘着しにくくなり、搬送が安定になる。また、得られた塗工層にピンホール等の塗工欠陥が生じにくくなる。さらに、搬送ロールに転写した塗工液が不織布に再転写して、塗工層が不均一になることも抑制される。これらの効果が得られる理由は、搬送ロール表面の凹凸によって、搬送ロールと不織布との接触面積を下げることができるからである。
【００５３】
本発明において、搬送ロールＺは、不織布の片面に塗工液を付与する工程（塗工工程）後から、不織布を乾燥する工程（乾燥工程）まで、不織布を搬送する。その際、不織布の塗工液を付与した面とは反対面を、搬送ロールによって適宜支持する。搬送ロールＺは、搬送ロールＴ２〜Ｔ４のうち、少なくとも１本以上の搬送ロールに使用される。したがって、搬送ロールＴ２〜Ｔ４全てに搬送ロールＺを使用しても良い。塗工手段Ｈから乾燥手段Ｄの手前の搬送ロールＴ３までの間に存在する搬送ロールＴ２に関しては、乾燥手段Ｄからの熱による影響を受けない搬送ロールであることから、表面に凹凸形状を有し、且つ、撥水性を有するいずれの搬送ロールも使用可能である。
【００５４】
搬送ロールＺ（Ｉ）及び（II）は、搬送ロールＴ２及びＴ３として使用することができる。また、搬送ロールＺ（III）は、搬送ロールＺ（Ｉ）及び（II）よりも、耐熱性に優れている。よって、搬送ロールＺ（III）は、搬送ロールＴ２及びＴ３としてだけではなく、搬送ロールＴ４として使用することもできる。特に、耐熱性に優れた金属製ロールの場合、搬送ロールＴ４に適している。また、乾燥手段Ｄにおいて、より高い乾燥温度の処理も可能となる。
【００５５】
搬送ロールＺ（IV）〜（VI）も、高い耐熱性を持たせることが可能であり、搬送ロールＴ２及びＴ３としてだけではなく、乾燥手段Ｄ内の搬送ロールＴ４に使用することができる。搬送ロールＴ４として使用することによって、乾燥手段Ｄの乾燥温度を上昇させることが可能となり、処理の自由度が拡がり、生産性向上に寄与できる。
【００５６】
また、なんらかの原因によって、搬送ロールＴ４に塗工液が付着して汚れの固着等が発生した場合には、表面の洗浄を行う必要があり、その洗浄の際に、搬送ロールの表面に物理的な力を加えて、固着物の除去を行う場合がある。搬送ロールＴ４として耐摩耗性を向上させた搬送ロールＺ（IV）〜（VI）を使用することで、上記のような物理的な接触がＴ４ロール表面にあったとしても、搬送ロール表面は損傷を受けにくく、裏抜けの転写抑制効果が良好に維持される。また、表面への機械的な接触が発生する可能性の高い位置の搬送ロール、メンテナンス作業時に表面清掃等で機械的接触が必要な位置の搬送ロールとしても、耐磨耗性に優れた搬送ロールＺ（IV）〜（VI）を適用することが好ましい。
【００５７】
本発明において、塗工手段Ｈに特に制限は無い。ただし、余りにも多量の塗工液が裏抜けした場合、本発明によっても裏抜けに起因する悪影響を回避することが困難になることから、厚み方向への動圧が発生しにくい塗工手段を用いることが好ましい。厚み方向への動圧は、多量の塗工液が裏抜けする原因となる。具体的には、キスタッチグラビアコーター、キスロールコーター、ダイコーター、カーテンコーター、スプレーコーター等の塗工手段が好ましく用いられる。
【００５８】
本発明において、乾燥手段Ｄにも特に制限は無い。不織布の表面に熱風や乾燥空気を吹き付けて乾燥するエアドライヤー、加熱した金属製円筒の表面に不織布を接触させることで加熱乾燥するシリンダードライヤー、赤外線により不織布を加熱する赤外線ドライヤー等の乾燥手段を用いることができる。
【００５９】
乾燥は、塗工液の付着量が少ない点及び迅速に乾燥することができる点から、塗工液を付与した面とは反対の面を先に乾燥させることが好ましい。
【００６０】
本発明において、不織布にも特に制限は無い。ただし、厚い不織布を用いる場合には、塗工液の裏抜けがそもそも生じにくく、本発明の技術を使用する動機に乏しい。逆に、薄い不織布、具体的には、その厚さが３０μｍ以下である不織布を用いる場合には、本発明によって、塗工の均一性を大幅に向上させられる。
【００６１】
また、塗工手段Ｈの前に存在する搬送ロールＴ１は、特に制限は無く、金属類、樹脂、繊維強化プラスチックのいずれも使用することができる。金属としては、鉄、ステンレス、アルミニウム、黄銅、りん青銅等が例示できる。樹脂としては、フッ素系樹脂；シリコーン系樹脂；ウレタン系樹脂；アクリル系樹脂；ＡＢＳ樹脂；ポリエチレン、ポリプロピレン、エチレンプロピレン共重合樹脂等のポリオレフィン系樹脂等が例示できる。繊維強化プラスチックとしては、炭素繊維、ガラス繊維、アラミド繊維、ボロン繊維等の高弾性率の素材と、不飽和ポリエステル系樹脂、エポキシ系樹脂、フェノール系樹脂、メラミン系樹脂等の熱硬化性樹脂やポリメチルメタアクリレート等のアクリル系樹脂等の熱可塑性樹脂とを複合させたものが例示できる。
【００６２】
乾燥手段Ｄ内部及び乾燥手段Ｄよりも後において、少なくとも媒体の一部が蒸発し、付与された塗工液が流動性を失った後の不織布を支持するために用いる搬送ロールは、裏抜けの転写抑制効果を有する必要は無い。すなわち、凹凸形状及び撥水性を有していない搬送ロールを使用することができる。ただし、乾燥手段Ｄ内部に使用される搬送ロールについては、乾燥手段Ｄ内の温度に対して耐性を有する搬送ロールを使用する必要がある。
【実施例】
【００６３】
以下、本発明を実施例により更に詳細に説明するが、本発明は本実施例に限定されるものではない。
【００６４】
［不織布］
繊度０．１ｄｔｅｘ、カット長３ｍｍのポリエチレンテレフタレート主体繊維ステープル７０質量部、及び繊度０．２ｄｔｅｘ、カット長３ｍｍのポリエチレンテレフタレートバインダー繊維ステープル３０質量部からなり、表面温度２００℃の熱カレンダーにより強度の付与及び厚み調整を行った、坪量８ｇ／ｍ２、厚さ１２μｍの湿式抄造不織布を用いた。
【００６５】
［塗工液］
１００質量部（固形分換算）のアルミナ水和物（ベーマイト）、２．０質量部（固形分換算）のアクリル系ポリマーのラテックス、０．４質量部（固形分換算）のマレイン酸−アクリル酸共重合体のナトリウム塩、及び０．２質量部（固形分換算）のカルボキシメチルセルロースナトリウム塩（ＣＭＣ−Ｎａ）を含み、媒体が水である塗工液を調製した。塗工液の固形分濃度は２０質量％である。なお、ＣＭＣ−Ｎａとしては、１質量％水溶液の２０℃における粘度が７０００ｍＰａ・ｓｅｃであるＣＭＣ−Ｎａを使用した。
【００６６】
［撥水性測定］
本発明において、撥水性は、室温２３℃、相対湿度５０％の部屋で、携帯式接触角計ＰＧ−Ｘ＋（Ｆｉｂｏ  Ｓｙｓｔｅｍ  ＡＢ、Ｓｗｅｄｅｎ）を用いて、自動静的接触角を５ｃｍ角の範囲で１０ヶ所測定し、その平均値とした。蒸留水滴下量は４．０μＬとした。
【００６７】
＜搬送ロールＺ（Ｉ）＞
［実施例Ｉ−１］
図１に概略を示した装置によって、前記不織布に、前記塗工液を、媒体（水）を含むＷＥＴ塗工量が５０ｇ／ｍ２となるように塗工した。塗工手段Ｈとしては、ダイコーターを使用した。乾燥手段Ｄとしては、有効長３０ｃｍの片面エアドライヤーを、不織布の塗工液が付与されていない面に熱風を当てるようにして用い、続いて、有効長３０ｃｍの片面エアドライヤー２台を、不織布の塗工液が付与されている面に熱風を当てるようにして用いた。塗工手段Ｈと乾燥手段Ｄとの間にある搬送ロールＴ２及びＴ３としては、凹凸ポリエチレン（ＰＥ）シートによって被覆された、アルミニウム合金を芯材とする直径６０ｍｍのロールを用いた。搬送ロールＴ４としては、アルミニウム合金を芯材とする直径６０ｍｍのロールを用いた。凹凸ＰＥシートは、互いに重ならず、且つ隙間ができないように、スプレーのりで貼り付けた。凹凸ＰＥシートにおいて、凸部の形状は円錐で、凹凸のピッチＷ１は６００μｍで、凹凸の高さｈは１００μｍで、凹凸の隙間Ｗ２／ピッチＷ１は０．４５で、水の接触角は８８°であった。塗工速度は２ｍ／ｍｉｎとした。
【００６８】
［実施例Ｉ−２］
凹凸ＰＥシートに代え、凹凸ポリプロピレン（ＰＰ）シートを使用した以外は、実施例Ｉ−１と同様にして、不織布への塗工を行った。凹凸ＰＰシートにおいて、凹凸のピッチＷ１は７００μｍで、凹凸の高さｈは１２０μｍで、凹凸の隙間Ｗ２／ピッチＷ１は０．４０で、水の接触角は９４°であった。
【００６９】
［実施例Ｉ−３］
凹凸ＰＥシートに代え、凹凸ポリテトラフルオロエチレン（ＰＴＦＥ）シートを使用した以外には、実施例Ｉ−１と同様にして、不織布への塗工を行った。凹凸ＰＴＦＥシートにおいて、凹凸のピッチＷ１は６００μｍで、凹凸の高さｈは１００μｍで、凹凸の隙間Ｗ２／ピッチＷ１は０．４５、水の接触角は１１０°であった。
【００７０】
［実施例Ｉ−４］
凹凸ＰＥシートにおいて、凹凸のピッチＷ１を４５０μｍ、凹凸の高さｈを１１０μｍ、凹凸の隙間Ｗ２／ピッチＷ１を０．５５、接触角を９０°にした以外は、実施例Ｉ−１と同様にして、不織布への塗工を行った。
【００７１】
［実施例Ｉ−５］
凹凸ＰＥシートにおいて、凹凸のピッチＷ１を５６０μｍ、凹凸の高さｈを２００μｍ、凹凸の隙間Ｗ２／ピッチＷ１を０．５７、水の接触角を８９°にした以外は、実施例Ｉ−１と同様にして、不織布への塗工を行った。
【００７２】
［実施例Ｉ−６］
凹凸ＰＥシートにおいて、凹凸のピッチＷ１を６００μｍ、凹凸の高さｈを５０μｍ、凹凸の隙間Ｗ２／ピッチＷ１を０．６０、水の接触角を８９°にした以外は、実施例Ｉ−１と同様にして、不織布への塗工を行った。
【００７３】
［実施例Ｉ−７］
凹凸ＰＥシートにおいて、凹凸のピッチＷ１を１５００μｍ、高さｈを３００μｍ、隙間Ｗ２／ピッチＷ１を０．５７に代えた以外は、実施例Ｉ−１と同様にして、不織布へ塗工を行った。水の接触角は８９°であった。
【００７４】
［実施例Ｉ−８］
凹凸ＰＥシートの凹凸のピッチＷ１を６００μｍ、高さｈを１００μｍ、隙間Ｗ２／ピッチＷ１を０．２２にした以外は、実施例Ｉ−１と同様にして、不織布へ塗工を行った。水の接触角は８９°であった。
【００７５】
［実施例Ｉ−９］
凹凸ＰＥシートの凹凸のピッチＷ１を３００μｍ、高さｈを１００μｍ、隙間Ｗ２／ピッチＷ１を０．６０にした以外は、実施例Ｉ−１と同様にして、不織布へ塗工を行った。水の接触角は８９°であった。
【００７６】
［実施例Ｉ−１０］
凹凸ＰＥシートの凹凸のピッチＷ１を１０００μｍ、高さｈを１２０μｍ、隙間Ｗ２／ピッチＷ１を０．５０にした以外は、実施例Ｉ−１と同様にして、不織布へ塗工を行った。水の接触角は８９°であった。
【００７７】
［実施例Ｉ−１１］
凹凸ＰＥシートの凹凸のピッチＷ１を７００μｍ、高さｈを７５μｍ、隙間Ｗ２／ピッチＷ１を０．４０にした以外は、実施例Ｉ−１と同様にして、不織布へ塗工を行った。水の接触角は８９°であった。
【００７８】
［実施例Ｉ−１２］
凹凸ＰＥシートの凹凸のピッチＷ１を５００μｍ、高さｈを１００μｍ、隙間Ｗ２／ピッチＷ１を０．４５にした以外は、実施例Ｉ−１と同様にして、不織布へ塗工を行った。水の接触角は８９°であった。
【００７９】
［実施例Ｉ−１３］
凹凸ＰＥシートの凹凸のピッチＷ１を６００μｍ、高さｈを１００μｍ、隙間Ｗ２／ピッチＷ１を０．２５にした以外は、実施例Ｉ−１と同様にして、不織布へ塗工を行った。水の接触角は８５°であった。
【００８０】
［実施例Ｉ−１４］
凹凸ＰＥシートの凹凸のピッチＷ１を６００μｍ、高さｈを１３０μｍ、隙間Ｗ２／ピッチＷ１を０．６０にした以外は、実施例Ｉ−１と同様にして、不織布へ塗工を行った。水の接触角は８０°であった。
【００８１】
［比較例Ｉ−１］
凹凸ＰＥシートを凹凸の無いＰＥシートに代えた以外は、実施例Ｉ−１と同様にして、不織布へ塗工を行った。水の接触角は８９°であった。
【００８２】
［比較例Ｉ−２］
凹凸ＰＴＦＥシートを凹凸の無いＰＴＦＥシートに代えた以外は、実施例Ｉ−３と同様にして、不織布へ塗工を行った。水の接触角は１１２°であった。
【００８３】
［比較例Ｉ−３］
塗工手段Ｈと乾燥手段Ｄとの間にある搬送ロールＴ２及びＴ３として、アルミニウム合金製の金属ロールを用い、ロール表面を凹凸ＰＥシートによって被覆しなかった以外は、実施例Ｉ−１と同様にして、不織布への塗工を行った。金属ロールの接触角は８０°であった。
【００８４】
［評価］
塗工後の不織布における１００ｍｍ×１００ｍｍの領域を、解像度６００ｄｐｉの透過式スキャナでスキャンし、得られた輝度ヒストグラムの最頻値から、５σ以上高い輝度を有するピクセルをピンホールとみなし、その個数により、均一性を判断した。５σ以上高い輝度を有するピクセルが複数個隣接している場合は、１個のピンホールと見なした。ピンホール数が少ない程、均一性の高い塗工になったと判断できる。１０ｍ塗工後にサンプリングを行った。結果を表１に示す。
【００８５】
【表１】
2020054986.tif 000003
【００８６】
搬送ロールＴ２及びＴ３の表面が撥水性の凹凸シートによって被覆されている実施例Ｉ−１〜Ｉ−１４では、ピンホールは５００個未満であった。これに対し、比較例Ｉ−１〜Ｉ−３では、搬送ロールＴ２及びＴ３の表面が撥水性の凹凸シートによって被覆されていないため、搬送ロールＴ２及びＴ３と不織布との接触が多くなり、ピンホールが５００個より多くなった。
【００８７】
実施例Ｉ−１〜Ｉ−１４を比較すると、ピッチＷ１が１５００μｍであった実施例Ｉ−７ではピンホールが４９３個であり、隙間Ｗ２／ピッチＷ１が０．２２であった実施例Ｉ−８ではピンホールが４７５個であり、隙間Ｗ２／ピッチＷ１が０．２５であった実施例Ｉ−１３では、ピンホールが４６０個であり、接触角が８０°である実施例Ｉ−１４ではピンホールが４８０個であるのに対し、ピッチＷ１が３００〜１０００μｍであり、隙間Ｗ２／ピッチＷ１が０．３〜０．６であり、凹凸の高さｈが５０〜２００μｍであり、さらに凹凸シートの接触角が８５°以上である実施例Ｉ−１〜Ｉ−６、Ｉ−９〜Ｉ−１２では、ピンホール個数が０〜７０個と、非常に少なかった。
【００８８】
なお、実施例Ｉ−１〜Ｉ−１４では、乾燥手段の有効長の関係で、塗工速度が２ｍ／ｍｉｎに制限されているが、塗工液の裏抜けは経時で悪化する現象であるため、塗工速度が高速になることはむしろ有利であり、有効長の長いエアドライヤーを使用すれば、高速化は容易である。
【００８９】
＜搬送ロールＺ（II）＞
［実施例II−１］
図１に概略を示した不織布塗工機によって、前記不織布に、前記塗工液を、媒体（水）を含むＷＥＴ塗工量が５０ｇ／ｍ２となるように塗工した。塗工手段Ｈとしては、ダイコーターを使用した。乾燥手段Ｄとしては、有効長３０ｃｍの片面エアドライヤーを、不織布の塗工液が付与されていない面に熱風を当てるようにして用い、続いて、有効長３０ｃｍの片面エアドライヤー２台を、不織布の塗工液が付与されている面に熱風を当てるようにして用いた。乾燥温度は１００℃とした。塗工手段Ｈと乾燥手段Ｄの手前の搬送ロールＴ３との間にある搬送ロールＴ２としては、凹凸ポリエチレン（ＰＥ）シートによって被覆された、アルミニウム合金を芯材とする直径６０ｍｍのロールを用いた。凹凸ＰＥシートは、互いに重ならず、且つ隙間ができないように、スプレーのりで貼り付けた。凹凸ＰＥシートにおいて、凸部の形状は円錐で、凹凸のピッチＷ１は６００μｍで、凹凸の高さｈは１００μｍで、凹凸の隙間Ｗ２／ピッチＷ１は０．４５で、水の接触角は８８°であった。塗工速度は３０ｍ／ｍｉｎとした。
【００９０】
乾燥手段Ｄの手前の搬送ロールＴ３及び乾燥手段Ｄの内部の搬送ロールＴ４としては、直径６０ｍｍの超高分子量ポリエチレン製のロールに切削ローレット加工によって表面に凹凸形状としてダイヤモンドパターンを形成した搬送ロールを使用した。
【００９１】
搬送ロールＴ３及びＴ４の表面に施した切削ローレット加工は、図３に示すように、ピッチＷ１＝５００μｍ、高さｈ＝１９０μｍで、隙間Ｗ２＝２２６μｍとして、凹凸形状の凸の頂部は平坦領域を残して加工を行った。水の接触角は８８°であった。
【００９２】
［実施例II−２］
搬送ロールＴ３及びＴ４の表面に施した切削ローレット加工のパターンを、図４に示すように、ピッチＷ１＝３６４μｍ、高さｈ＝１５７μｍ、隙間Ｗ２＝１８２μｍとして頂部に平坦領域を残さないように加工した以外は実施例II−１と同様にして不織布への塗工を行った。水の接触角は８８°であった。
【００９３】
［実施例II−３］
搬送ロールＴ３及びＴ４の表面に施した切削ローレット加工のパターンを、図４に示すように、ピッチＷ１＝２１０μｍ、高さｈ＝９４μｍ、隙間Ｗ２＝１０５μｍとして頂部に平坦領域を残さないように加工した以外は実施例II−１と同様にして不織布への塗工を行った。水の接触角は８８°であった。
【００９４】
［実施例II−４］
搬送ロールＴ３及びＴ４の表面に施した切削ローレット加工のパターンを、図４に示すように、ピッチＷ１＝９４０μｍ、高さｈ＝４００μｍ、隙間Ｗ２＝４７０μｍとして頂部に平坦領域を残さないように加工した以外は実施例II−１と同様にして不織布への塗工を行った。水の接触角は８８°であった。
【００９５】
［実施例II−５］
切削ローレット加工ではなく、レーザ彫刻によって、搬送ロールＴ３及びＴ４の表面加工パターンを、図４に示すように、ピッチＷ１＝６００μｍ、高さｈ＝１００μｍ、隙間Ｗ２＝２７０μｍとして頂部に平坦領域を残さないように加工した以外は実施例II−１と同様にして不織布への塗工を行った。水の接触角は８８°であった。
【００９６】
［実施例II−６］
切削ローレット加工ではなく、レーザ彫刻によって、搬送ロールＴ３及びＴ４の表面加工パターンを、図４に示すように、ピッチＷ１＝９４０μｍ、高さｈ＝１２０μｍ、隙間Ｗ２＝４７５μｍとして頂部に平坦領域を残さないように加工した以外は実施例II−１と同様にして不織布への塗工を行った。水の接触角は８８°であった。
【００９７】
［実施例II−７］
搬送ロールＴ３及びＴ４としては、ステンレス製のロールに切削ローレットではなくミール彫刻加工によって表面に凹凸形状としてピラミッドパターン形成し、加工後のロールに熱収縮ポリプロピレンフィルムを巻き、ヘヤードライヤーを吹き付け、被覆し、図４に示すように、ピッチＷ１＝７００μｍ、高さｈ＝１２０μｍ、隙間Ｗ２＝３５０μｍとしたロールを用い、乾燥温度を８０℃にした以外は、実施例II−１と同様にして不織布への塗工を行った。水の接触角は９２°であった。
【００９８】
［実施例II−８］
搬送ロールＴ３及びＴ４として、超高分子量ポリエチレン製のロールではなく、ポリプロピレン製のロールに、切削ローレット加工ではなく、レーザ彫刻加工によって、図４に示すようにピッチＷ１＝９４０μｍ、高さｈ＝１２０μｍ、隙間Ｗ２＝４７５μｍの凹凸形状を形成した以外は、実施例II−１と同様にして不織布への塗工を行った。水の接触角は９３°であった。
【００９９】
［実施例II−９］
ピッチＷ１＝６００μｍ、高さｈ＝１００μｍ、隙間Ｗ２＝２７０μｍの凹凸ポリエチレンシートを直径６０ｍｍのアルミニウム合金製ロール表面にお互い重ならず且つ隙間ができないようにポリイミドテープで固定した搬送ロールを、搬送ロールＴ３及びＴ４として用いた以外は、実施例II−１と同様にして不織布への塗工を行った。エンボス加工の凸部の形状は円錐形状とした。水の接触角は９０°であった。
【０１００】
［比較例II−１］
搬送ロールＴ３及びＴ４として、凹凸形状を表面に形成していない直径６０ｍｍの超高分子量ポリエチレン製ロールを用いた以外は実施例II−１と同様にして不織布への塗工を行った。水の接触角は８８°であった。
【０１０１】
［比較例II−２］
搬送ロールＴ３及びＴ４として、直径６０ｍｍのステンレス製のロールにミール彫刻によって表面に凹凸形状としてダイヤモンドパターンを形成し、図４に示すように、ピッチＷ１＝５８０μｍ、高さｈ＝２５０μｍ、隙間Ｗ２＝２６０μｍとして頂部に平坦領域を残さないように加工した以外は実施例II−１と同様にして不織布への塗工を行った。水の接触角は６０°であった。
【０１０２】
不織布塗工後の塗工面観察を行い、ピンホールや塗布ムラの評価を行った結果を表２に示す。
【０１０３】
【表２】
2020054986.tif 000004
【０１０４】
実施例II−１〜II−８においては、良好な塗工面が形成されていた。
【０１０５】
実施例II−９では、乾燥手段Ｄ内部の搬送ロールＴ４において、搬送ロール表面に固定した凹凸ＰＥシートが熱により変形し、塗工面にスジが発生した。凹凸ＰＥシートによって被覆されている搬送ロールＺは、搬送ロールＴ２及びＴ３としては使用できるが、搬送ロールＴ４として使用することは難しい。
【０１０６】
また、比較例II−１及びII−２では、塗工液の裏抜けによって、搬送ロールＴ３及びＴ４表面が汚れ、その逆転写により、塗工面にスジが発生した。
【０１０７】
＜搬送ロールＺ（III）＞
［実施例III−１］
図１に概略を示した装置によって、前記不織布に、前記塗工液を、媒体（水）を含むＷＥＴ塗工量が５０ｇ／ｍ２となるように塗工した。塗工手段Ｈとしては、ダイコーターを使用した。乾燥手段Ｄとしては、有効長３０ｃｍの片面エアドライヤーを、不織布の塗工液が付与されていない面に熱風を当てるようにして用い、続いて、有効長３０ｃｍの片面エアドライヤー２台を、不織布の塗工液が付与されている面に熱風を当てるようにして用いた。塗工手段Ｈと乾燥手段Ｄの手前の搬送ロールとの間にある搬送ロールＴ２としては、凹凸ポリエチレン（ＰＥ）シートによって被覆された、アルミニウム合金を芯材とする直径６０ｍｍのロールを用いた。凹凸ＰＥシートは、互いに重ならず、且つ隙間ができないように、スプレーのりで貼り付けた。凹凸ＰＥシートにおいて、凸部の形状は円錐で、凹凸のピッチＷ１は６００μｍで、凹凸の高さｈは１００μｍで、凹凸の隙間Ｗ２／ピッチＷ１は０．４５で、水の接触角は８８°であった。塗工速度は３０ｍ／ｍｉｎとした。
【０１０８】
乾燥手段Ｄの手前及び乾燥手段Ｄの内部の搬送ロールＴ３及びＴ４としては、ステンレス製ロールに切削ローレット加工によって表面に凹凸形状としてダイヤモンドパターンを形成し、その後にＰＴＦＥ複合メッキ処理を行って撥水処理を施した搬送ロールを使用した。
【０１０９】
搬送ロールＴ３及びＴ４の表面に施した切削ローレット加工は、図３に示すように、ピッチＷ１＝５８０μｍ、高さｈ＝２００μｍとして、凹凸形状の凸の頂部は平坦領域を残して加工を行った。
【０１１０】
［実施例III−２］
搬送ロールＴ３及びＴ４の表面に施した切削ローレット加工のパターンを、図４に示すように、ピッチＷ１＝５８０μｍ、高さｈ＝２５０μｍとして頂部に平坦領域を残さないように加工した以外は実施例III−１と同様にして不織布への塗工を行った。
【０１１１】
［実施例III−３］
搬送ロールＴ３及びＴ４への撥水処理の方法をＰＴＦＥ樹脂コーティング処理に変更した以外は実施例III−１と同様にして不織布への塗工を行った。
【０１１２】
［実施例III−４］
ステンレス製ロールではなく、アルミニウム合金製ロールを使用した以外は実施例III−１と同様にして不織布への塗工を行った。
【０１１３】
［実施例III−５］
実施例III−４において、切削ローレット加工ではなく、転造ローレット加工を行って、ピッチＷ１＝５００μｍ、高さｈ＝２５０μｍの凹凸形状を形成した以外は実施例III−４と同様にして不織布への塗工を行った。
【０１１４】
［実施例III−６］
切削ローレット加工ではなく、レーザ彫刻によって、ピッチＷ１＝６００μｍ、高さｈ＝１００μｍの凹凸形状を形成し、撥水処理をＰＴＦＥ樹脂コーティングに変更した以外は実施例III−１と同様にして不織布への塗工を行った。
【０１１５】
［実施例III−７］
テフロン（登録商標）シートに、ピッチＷ１＝６００μｍ、高さｈ＝２５０μｍのエンボス加工を行い、それをアルミニウム合金製ロール表面にポリイミドテープを使用して固定したロールを搬送ロールＴ３及びＴ４に用いた以外は、実施例III−１と同様にして不織布への塗工を行った。エンボス加工の凸部の形状は円錐形状とした。
【０１１６】
［実施例III−８］
ピッチＷ１＝６００μｍ、高さｈ＝１００μｍの凹凸ＰＥシートをアルミニウム製ロール表面にポリイミドテープを使用して固定したロールを搬送ロールＴ３及びＴ４に用いた以外は、実施例III−１と同様にして不織布への塗工を行った。エンボス加工の凸部の形状は円錐形状とした。
【０１１７】
［比較例III−１］
凹凸形状を表面に形成していないステンレス製ロールを搬送ロールＴ３及びＴ４に用いた以外は実施例III−１と同様にして不織布への塗工を行った。
【０１１８】
［比較例III−２］
切削ローレット加工によって表面に凹凸形状を形成したステンレス製ロールを搬送ロールＴ３及びＴ４に用いた以外は実施例III−１と同様にして不織布への塗工を行った。表面に撥水処理は行っていない。
【０１１９】
不織布塗工後の塗工面観察を行い、ピンホールや塗布ムラの評価を行った結果を表３に示す。
【０１２０】
【表３】
2020054986.tif 000005
【０１２１】
実施例III−１〜III−７においては、良好な塗工面が形成されていた。ただし、実施例III−５においては、転造ローレット加工によってアルミニウム合金製ロールの寸法変化（歪み）があり、搬送中のシートのパスラインの変動が観察された。ただし、塗工面への影響は見られなかった。
【０１２２】
実施例III−６に用いたレーザ彫刻加工では、切削ローレット加工に比べ、製作に時間を要するとともに、高さｈにも制約があった。
【０１２３】
実施例III−７に用いた搬送ロールＴ３及びＴ４では、テフロンシートがダメージを受けており、交換を余儀無くされるような状態であった。
【０１２４】
実施例III−８では、乾燥手段Ｄ内の搬送ロールＴ４において、搬送ロール表面に形成したＰＥシートが熱により変形し、塗工面にスジが発生した。凹凸ＰＥシートによって被覆されている搬送ロールＺは、搬送ロールＴ２及びＴ３としては使用できるが、搬送ロールＴ４として使用することは難しい。
【０１２５】
また、比較例III−１及びIII−２では、搬送ロールＴ３及びＴ４表面が裏抜け液によって汚れ、その逆転写により、塗工面にスジが発生した。
【０１２６】
＜搬送ロールＺ（IV）＞
［実施例IV−１］
図１に本発明の不織布塗工機の一例の概略図を示す。前記不織布からなる不織布ロールＭから不織布を送り出し、搬送ロールＴ１〜Ｔ４からなる搬送手段によって搬送し、塗工手段Ｈ及び乾燥手段Ｄによって、前記塗工液の塗工及び乾燥を行う装置である。
【０１２７】
塗工手段Ｈとしては、ダイコーターを使用し、媒体（水）を含むＷＥＴ塗工量が５０ｇ／ｍ２となるように塗工した。乾燥手段Ｄとしては、有効長３０ｃｍの片面エアドライヤーを、不織布の塗工液が付与されていない面に熱風を当てるようにして用い、続いて、有効長３０ｃｍの片面エアドライヤー２台を、不織布の塗工液が付与されている面に熱風を当てるようにして用いた。乾燥温度は１００℃とした。
【０１２８】
塗工手段Ｈと乾燥手段Ｄの手前の搬送ロールＴ３との間にある搬送ロールＴ２としては、凹凸ポリエチレン（ＰＥ）シートによって被覆された、アルミニウム合金を芯材とする直径６０ｍｍのロールを用いた。凹凸ＰＥシートは、互いに重ならず、且つ隙間ができないように、スプレーのりで貼り付けた。塗工速度は３０ｍ／ｍｉｎとした。
【０１２９】
乾燥手段Ｄの手前の搬送ロールＴ３及び乾燥手段Ｄの内部の搬送ロールＴ４としては、溶射撥水加工がなされたロールを用いた。溶射はニッケル系の溶射であり、撥水加工はシリコーン系樹脂の塗工であるロールを用いた。表面粗さはＲａ：１０μｍ、Ｒｚ：７５μｍであった。接触角は１０６°であった。
【０１３０】
不織布塗工後の塗工面観察を行ったところ、裏抜けによって引き起こされるピンホールや塗布ムラが観察されず、良好な塗工面が形成されていた。
【０１３１】
耐久性を確認する目的で、乾燥手段Ｄの搬送ロールＴ４に塗工液を強制的に固着させた後、その洗浄除去作業を行い、再度、上記と同様にして塗工を行って、塗工面の観察を行った。洗浄除去作業は、まずは水洗によって行うが、残存する多くの塗工液固着部分については、金属ヘラによって物理的な力を加えて固着物の除去を行った。また、凹部の固着物については、粘着シート貼り付けにより除去を行った。
【０１３２】
塗布後の塗工面の観察を行ったところ、洗浄作業前と同様の良好な塗工面が形成されていた。
【０１３３】
上記の塗工液固着−洗浄除去の作業を、搬送ロールＴ４に対してさらに３０回施してから、再度、上記と同様に塗工を行い、塗工面の観察を行ったところ、初期と変わらず良好な塗工面が形成されていた。
【０１３４】
［比較例IV−１］
実施例IV−１において、乾燥手段Ｄの手前の搬送ロールＴ３及び乾燥手段Ｄの内部の搬送ロールＴ４に、溶射撥水加工がなされたロールではなく、溶射加工のみがなされ、撥水加工をしていないロールを用いた以外は、実施例３０と同様にして、不織布塗工を行い、塗工面の観察を行った。溶射加工のみがなされたロールの表面粗さは、Ｒａ：１５μｍ、Ｒｚ：１００μｍ、接触角は８０°であった。
【０１３５】
不織布塗工後の塗工面観察を行ったところ、裏抜けによって引き起こされるピンホールや塗布ムラが観察され、良好な塗工面の形成ができなかった。
【０１３６】
［比較例IV−２］
実施例IV−１において、乾燥手段Ｄの手前の搬送ロールＴ３及び乾燥手段Ｄの内部の搬送ロールＴ４に、溶射を行わずに、撥水加工のみを行ったロールを用いた以外は、実施例３０と同様にして、不織布塗工を行い、塗工面の観察を行った。撥水加工のみがなされたロールの表面粗さは、Ｒａ：１μｍ、Ｒｚ：５μｍ、接触角は１０２°であった。
【０１３７】
不織布塗工後の塗工面観察を行ったところ、裏抜けによって引き起こされるピンホールや塗布ムラが観察され、良好な塗工面の形成ができなかった。
【０１３８】
＜搬送ロールＺ（Ｖ）＞
［実施例Ｖ−１］
図１に本発明の不織布塗工機の一例の概略図を示す。前記不織布からなる不織布ロールＭから不織布を送りだし、搬送ロールＴ１〜Ｔ４からなる搬送手段によって搬送し、塗工手段Ｈ及び乾燥手段Ｄによって、前記塗工液の塗工及び乾燥を行う装置である。
【０１３９】
塗工手段Ｈとしては、ダイコーターを使用し、媒体（水）を含むＷＥＴ塗工量が５０ｇ／ｍ２となるように塗工した。乾燥手段Ｄとしては、有効長３０ｃｍの片面エアドライヤーを、不織布の塗工液が付与されていない面に熱風を当てるようにして用い、続いて、有効長３０ｃｍの片面エアドライヤー２台を、不織布の塗工液が付与されている面に熱風を当てるようにして用いた。乾燥温度は１００℃とした。
【０１４０】
塗工手段Ｈと乾燥手段Ｄの手前の搬送ロールＴ３との間にある搬送ロールＴ２としては、凹凸ポリエチレン（ＰＥ）シートによって被覆された、アルミニウム合金を芯材とする直径６０ｍｍのロールを用いた。凹凸ＰＥシートは、互いに重ならず、且つ隙間ができないように、スプレーのりで貼り付けた。塗工速度は３０ｍ／ｍｉｎとした。
【０１４１】
乾燥手段Ｄの手前の搬送ロールＴ３及び乾燥手段Ｄの内部の搬送ロールＴ４としては、ブラスト撥水めっき加工がなされたロールを用いた。ブラスト加工は投射材としてガラスビーズを用い、撥水めっき加工は、ニッケル・ＰＴＦＥ複合めっきを用いた。表面粗さはＲａ：１５μｍであった。接触角は１２０°であった。周期Ａは５００μｍであった。
【０１４２】
不織布塗工後の塗工面観察を行ったところ、裏抜けによって引き起こされるピンホールや塗布ムラが観察されず、良好な塗工面が形成されていた。
【０１４３】
耐久性を確認する目的で、乾燥手段Ｄの搬送ロールＴ４に塗工液を強制的に固着させた後、その洗浄除去作業を行い、再度、上記と同様にして塗工を行って、塗工面の観察を行った。洗浄除去作業は、水洗によって行った。塗工液固着部が残存する場合には、布製のワイパーにより物理的な力を加えて固着物の除去を行った。
【０１４４】
塗布後の塗工面の観察を行ったところ、洗浄作業前と同様の良好な塗工面が形成されていた。
【０１４５】
上記の塗工液固着−洗浄除去の作業を、搬送ロールＴ４に対してさらに３０回施してから、再度、上記と同様に塗工を行い、塗工面の観察を行ったところ、初期と変わらず良好な塗工面が形成されていた。
【０１４６】
［比較例Ｖ−１］
実施例Ｖ−１において、乾燥手段Ｄの手前の搬送ロールＴ３及び乾燥手段Ｄの内部の搬送ロールＴ４に、ブラスト撥水めっき加工がなされたロールではなく、ブラスト加工のみがなされ、撥水めっき加工をしていないロールを用いた以外は、実施例Ｖ−１と同様にして、不織布塗工を行い、塗工面の観察を行った。ブラスト加工のみがなされたロールの表面粗さは、Ｒａ：１５μｍ、接触角は６０°であった。周期Ａは５００μｍであった。
【０１４７】
不織布塗工の結果、搬送ロールＴ３及びＴ４において、裏抜けした塗工液の転写が発生してしまい、塗工面にピンホール及び塗布ムラが観察され、良好な塗工面の形成ができなかった。
【０１４８】
［比較例Ｖ−２］
実施例Ｖ−１において、乾燥手段Ｄの手前の搬送ロールＴ３及び乾燥手段Ｄの内部の搬送ロールＴ４に、ブラスト加工を行わずに、撥水めっき加工のみを行ったロールを用いた以外は、実施例Ｖ−１と同様にして、不織布塗工を行い、塗工面の観察を行った。撥水めっき加工のみがなされたロールの表面粗さは、Ｒａ：１μｍ、接触角は１２０°であった。周期Ａは１５０μｍであった。
【０１４９】
不織布塗工の結果、搬送ロールＴ３及びＴ４において裏抜けした塗工液の転写が発生してしまい、塗工面にピンホール及び塗布ムラが観察され、良好な塗工面の形成ができなかった。
【０１５０】
＜搬送ロールＺ（VI）＞
［実施例VI−１］
図１に概略を示した不織布塗工機によって、前記不織布に、前記塗工液を、媒体（水）を含むＷＥＴ塗工量が５０ｇ／ｍ２となるように塗工した。塗工手段Ｈとしては、ダイコーターを使用した。乾燥手段Ｄとしては、有効長３０ｃｍの片面エアドライヤーを、不織布の塗工液が付与されていない面に熱風を当てるようにして用い、続いて、有効長３０ｃｍの片面エアドライヤー２台を、不織布の塗工液が付与されている面に熱風を当てるようにして用いた。乾燥温度は１００℃とした。塗工速度は３０ｍ／ｍｉｎとした。
【０１５１】
塗工手段Ｈと乾燥手段Ｄの手前の搬送ロールとの間にある搬送ロールＴ２としては、凹凸ポリエチレンシートによって被覆された、アルミニウム合金を芯材とする直径６０ｍｍのロールを用いた。凹凸ポリエチレンシートは、互いに重ならず、且つ隙間ができないように、スプレーのりで貼り付けた。
【０１５２】
乾燥手段Ｄの手前の搬送ロールＴ３及び乾燥手段Ｄの内部の搬送ロールＴ４としては、撥水ファブリックによって被覆された、アルミニウム合金を芯材とする直径６０ｍｍのロールを用いた。撥水ファブリックは、お互いに重ならず、且つ隙間ができないように、ポリイミドテープを使用して固定した。
【０１５３】
搬送ロールＴ３及びＴ４に用いた撥水ファブリックとして、ＪＩＳ  Ｒ  ３４１４：２０１２のＥＰ０８Ｂのガラスクロスにポリテトラフルオロエチレン樹脂を含浸して撥水樹脂層を設けたものを用いた。表面粗さはＲａ：５μｍで、水の接触角は１１０°であった。
【０１５４】
［実施例VI−２］
搬送ロールＴ３及びＴ４に用いた撥水ファブリックとして、ＪＩＳ  Ｒ  ３４１４：２０１２のＥＰ０６Ｂのガラスクロスにポリテトラフルオロエチレン樹脂を含浸して撥水樹脂層を設けたものを用いた以外は実施例VI−１と同様にして不織布へ塗工した。表面粗さはＲａ：３μｍで水の接触角は１１０°であった。
【０１５５】
［実施例VI−３］
搬送ロールＴ３及びＴ４に用いた撥水ファブリックとして、ＪＩＳ  Ｒ  ３４１４：２０１２のＥＰ２５のガラスクロスにポリテトラフルオロエチレン樹脂を含浸して撥水樹脂層を設けたものを用いた以外は実施例VI−１と同様にして不織布へ塗工した。表面粗さはＲａ：３０μｍで水の接触角は１１０°であった。
【０１５６】
実施例VI−１〜VI−２においては、裏抜けによって引き起こされるピンホールや塗工ムラが観察されず、良好な塗工面が形成されていた。実施例VI−３は撥水ファブリックの凹凸パターンが転写されたが、裏抜けによって引き起こされるピンホールや塗工ムラは観察されなかった。また、搬送ロールＴ３及びＴ４ロールに塗工液をわざと固着させても、水で濡らした布製のワイパーで塗工液を簡単に拭き取ることができた。このことから、塗工時に塗工液が固着する事態になっても、洗浄除去作業が容易である。この固着−洗浄作業を３０回行ってから、再度、上記同様に不織布に塗工を行ったところ、初期と変わらず良好な塗工面が形成されていた。
【０１５７】
［比較例VI−１］
搬送ロールＴ３及びＴ４として、ＪＩＳ  Ｒ  ３４１４：２０１２のＥＰ０６Ｂのガラスクロスをポリイミドテープで固定した搬送ロールを使用した以外は、実施例VI−１と同様にして不織布への塗工を行った。表面粗さはＲａ：３μｍで、水の接触角は測定できなかった。
【０１５８】
［比較例VI−２］
搬送ロールＴ３及びＴ４として、撥水ファブリックの被覆したロールの代わりに、ポリテトラフルオロエチレン樹脂塗工したロールを使用した以外は実施例VI−１と同じにして不織布への塗工を行った。表面粗さはＲａ：１μｍで、水の接触角は１１０°であった。
【０１５９】
比較例VI−１及びVI−２において、裏抜けによって引き起こされるピンホールや塗工ムラが観察され、良好な塗面の形成ができなかった。また、比較例VI−１では、乾燥手段Ｄの内部の搬送ロールＴ４において、搬送ロール表面に裏抜けした塗工液が固着していた。
【産業上の利用可能性】
【０１６０】
本発明の不織布塗工機を用いた不織布への塗工は、不織布に各種の塗工液を塗工してなる製品の製造、例えば、不織布に無機粒子を塗工してなるリチウムイオン二次電池用セパレータの製造に好適に使用できる。
【符号の説明】
【０１６１】
１    溶射加工後表面形状
２    撥水加工後表面形状
３    凸部（ダメージを受ける前）
４    凸部（ダメージを受けた後）
１′  ブラスト加工後表面形状
２′  撥水めっき加工後表面形状
Ｄ    乾燥手段
Ｔ１  搬送ロール
Ｔ２  搬送ロール
Ｔ３  搬送ロール
Ｔ４  搬送ロール
Ｈ    塗工手段
Ｍ    不織布ロール
Ｗ１  ピッチ
Ｗ２  隙間
ｈ    高さ
α    凹凸周期
β    微細な凹凸周期
Ａ    周期
ａ    縦糸
ｂ    横糸
ｃ    隙間
ｄ    撥水樹脂層
【図１】
2020054986.tif 000006
【図２】
2020054986.tif 000007
【図３】
2020054986.tif 000008
【図４】
2020054986.tif 000009
【図５】
2020054986.tif 000010
【図６】
2020054986.tif 000011
【図７】
2020054986.tif 000012
【図８】
2020054986.tif 000013
【図９】
2020054986.tif 000014
【図１０】
2020054986.tif 000015
【図１１】
2020054986.tif 000016
【図１２】
2020054986.tif 000017